(57)【要約】【課題】紙厚が小さく極めて軽量であるにも係らず、金属箔との密着性に優れ、紙厚の変動幅が小さく、使用時にシワの発生が少ない、金属箔製品に好適な合紙を提供すること。【解決手段】ＪＡＰＡＮ  ＴＡＰＰＩ  紙パルプ試験方法  Ｎｏ．４９−２：２０００に準拠して測定したｐＨが６〜８で、ＪＩＳ  Ｋ  ０１０１に準拠して測定した塩素イオン濃度が８０ｐｐｍ以下で、ＪＩＳ  Ｐ  ８１２４に準拠して測定した坪量が２３ｇ／ｍ2以下、ＪＩＳ  Ｐ  ８１１８に準拠して測定した紙厚が２８μｍ以下、かつＪＩＳ  Ｐ  ８１１８に準拠して測定した密度が０．８２ｇ／ｃｍ3以下であり、さらに、ＪＩＳ  Ｐ  ８１１９に準拠して測定した片面のベック平滑度が１０００秒以上、かつもう一方の面のベック平滑度が１００秒以下となるように、ドライヤーにて乾燥処理を施した用紙に、熱ソフトカレンダーにて平坦化処理を施してなることを特徴とする、金属合紙。【選択図】なし【特許請求の範囲】
【請求項１】
ＪＡＰＡＮ  ＴＡＰＰＩ  紙パルプ試験方法  Ｎｏ．４９−２：２０００に準拠して測定したｐＨが６〜８で、ＪＩＳ  Ｋ  ０１０１に準拠して測定した塩素イオン濃度が８０ｐｐｍ以下である金属合紙において、
ＪＩＳ  Ｐ  ８１２４に準拠して測定した坪量が２３ｇ／ｍ2以下、ＪＩＳ  Ｐ  ８１１８に準拠して測定した紙厚が２８μｍ以下、かつＪＩＳ  Ｐ  ８１１８に準拠して測定した密度が０．８２ｇ／ｃｍ3以下であり、さらに、ＪＩＳ  Ｐ  ８１１９に準拠して測定した片面のベック平滑度が１０００秒以上、かつもう一方の面のベック平滑度が１００秒以下となるように、
ドライヤーにて乾燥処理を施した用紙に、熱ソフトカレンダーにて平坦化処理を施してなることを特徴とする、金属合紙。
【請求項２】
用紙が、原料パルプが晒クラフトパルプ１００質量％で構成され、該晒クラフトパルプのルンケル比が０．９以下であり、かつ該原料パルプにスチレン系サイズ剤が内添された原紙からなる、請求項１に記載の金属合紙。
【請求項３】
ニップ温度７０〜８８℃の条件で、用紙の片面を弾性ロールで処理し、用紙のもう一方の面を剛性ロールで処理してなる、請求項１又は２に記載の金属合紙。
【発明の詳細な説明】
【技術分野】
【０００１】
本発明は、金属合紙に関する。さらに詳しくは、紙厚が小さく極めて軽量であるにも係らず、金属箔との密着性に優れ、紙厚の変動幅が小さく、使用時に紙ズレや吸湿等によるシワの発生が少なく使用工程内での再使用性にも優れた、例えばステンレス鋼や銅といった金属箔製品の合紙に関し、特に、対象とする金属箔の厚みが４５μｍ程度以下の薄物金属箔用の金属合紙に関する。
【背景技術】
【０００２】
金属箔の主な用途は、例えばフレキシブルプリント基盤や、ハードディスクに使用される精密部品であり、部品同士の擦れによる傷入り防止のために、合紙、いわゆる金属合紙が用いられる。
【０００３】
一般的な金属製品に用いられる合紙には、金属面や金属メッキ面と接触しても腐食し難いことや、合紙と金属が巻き取られた際に圧力によって合紙表面の微細な突起部分が金属面を押し付け、打痕と呼ばれる傷が入らないように紙中異物が少ないこと等が要求されており、例えば、塩素イオン濃度が所定範囲に調整され、植物油が主原料の剥離剤を含有した中性金属合紙（特許文献１参照）や、カチオン系澱粉、防滑剤及び剥離剤が各々所定割合で配合され、硫酸アルミニウム濃度が所定範囲に調整された中性金属合紙（特許文献２参照）が提案されている。
【０００４】
ところが、本発明が特に対象とする金属箔はそれ自身が４５μｍ程度、さらには３０μｍ程度と薄く、該金属箔による精密部品は、一般的な金属製品と比較して傷が生じ易く、金属合紙の凹凸による傷が製品歩留まりを低下させる要因となってしまうといった大きな問題がある。さらに合紙を薄くすると収縮によるシワ入りが発生し易いだけでなく、金属箔と合紙とが滑り易いため、合紙挿入時に紙がずれることで金属箔に傷が入ってしまうといった問題がある。また、通常、金属合紙はその工程内で繰り返し使用されるが、合紙を薄くすると強度不足やシワ入りにより再使用性が劣ってしまう。
【０００５】
そこで、従来の金属合紙と比較して、金属箔に適用し得る薄さであるのは勿論のこと、特に紙中異物や使用時のシワの発生が少なく、精密部品を傷付け難い合紙の開発が進められているものの、収縮によるシワ入りや金属箔と合紙との滑り改善、クッション性等充分な品質を有する金属合紙は未だ得られていないのが実情である。
【先行技術文献】
【特許文献】
【０００６】
【特許文献１】特開２００８−０５７０８０号公報
【特許文献２】特開２００５−１５４９７９号公報
【発明の概要】
【発明が解決しようとする課題】
【０００７】
本発明は前記背景技術に鑑みてなされたものであり、紙厚が小さく極めて軽量であるにも係らず、金属箔との密着性に優れ、紙厚の変動幅が小さく、使用時にシワの発生が少ない、金属箔製品に好適な合紙を提供することを目的とする。
【課題を解決するための手段】
【０００８】
すなわち本発明は、
ＪＡＰＡＮ  ＴＡＰＰＩ  紙パルプ試験方法  Ｎｏ．４９−２：２０００に準拠して測定したｐＨが６〜８で、ＪＩＳ  Ｋ  ０１０１に準拠して測定した塩素イオン濃度が８０ｐｐｍ以下である金属合紙において、
ＪＩＳ  Ｐ  ８１２４に準拠して測定した坪量が２３ｇ／ｍ2以下、ＪＩＳ  Ｐ  ８１１８に準拠して測定した紙厚が２８μｍ以下、かつＪＩＳ  Ｐ  ８１１８に準拠して測定した密度が０．８２ｇ／ｃｍ3以下であり、さらに、ＪＩＳ  Ｐ  ８１１９に準拠して測定した片面のベック平滑度が１０００秒以上、かつもう一方の面のベック平滑度が１００秒以下となるように、
ドライヤーにて乾燥処理を施した用紙に、熱ソフトカレンダーにて平坦化処理を施したものであり、金属箔間に挿入時の紙ズレや吸湿等によるシワの発生や打痕が少なく、紙厚の変動が生じ難いことを特徴とする、金属合紙に関する。
【０００９】
なお、本明細書でいう金属箔とは、例えばステンレス鋼、銅といった金属を、例えば４５μｍ程度、さらには３０μｍ程度の薄さに延ばした極めて薄い金属箔のことをいう。
【発明の効果】
【００１０】
本発明の金属合紙は、紙厚が小さく極めて軽量であるにも係らず、金属箔との密着性に優れ、紙厚の変動幅が小さく、使用時にシワの発生が少なく再使用性にも優れた、金属箔製品に好適な合紙である。
【発明を実施するための形態】
【００１１】
本発明の金属合紙は、ＪＡＰＡＮ  ＴＡＰＰＩ  紙パルプ試験方法  Ｎｏ．４９−２：２０００「紙及び板紙−表面ｐＨ試験方法−第２部：指示薬法」に記載の方法に準拠して測定したｐＨが６〜８、ＪＩＳ  Ｋ  ０１０１「工業用水試験方法」に記載の方法に準拠して測定した塩素イオン濃度が８０ｐｐｍ以下、好ましくは５０ｐｐｍ以下といった、通常金属合紙に要求される物性を有しており、原料パルプにサイズ剤が内添された原紙から製造することができる。
【００１２】
前記原紙に用いる原料パルプには特に限定がなく、例えば広葉樹晒クラフトパルプ（ＬＢＫＰ）、針葉樹晒クラフトパルプ（ＮＢＫＰ）等のクラフトパルプを好適に使用することができ、必要に応じて、サーモメカニカルパルプ（ＴＭＰ）、加圧ストーングランドパルプ（ＰＧＷ）等の機械パルプ；デインキングパルプ（ＤＩＰ）、ウェストパルプ（ＷＰ）等の市中回収古紙からなる古紙パルプ等の中から１種以上を選択し、クラフトパルプを主成分に適宜使用すればよい。
【００１３】
なお、異物混入の点や、結束繊維を殆ど含有していないという点から、機械パルプや古紙パルプを原料パルプに用いることはあまり好ましくなく、地合による金属箔面への影響がより少ないという点から、原料パルプにクラフトパルプを用いることが好ましい。特に好ましくは、漂白処理を行い、パルプ中の樹脂分を除去した晒クラフトパルプを１００質量％用いることであり、その中でも、地合い形成や均質な紙厚を得ることができる広葉樹晒クラフトパルプ（ＬＢＫＰ）を１００質量％用いることが好ましい。
【００１４】
本発明者が見出した、好適な原料パルプ構成は、前記広葉樹晒クラフトパルプが用いられており、原料パルプのルンケル比（（パルプ繊維細胞壁の厚み×２）／パルプ繊維細胞腔の直径）が０．９以下に調整されている構成である。原料パルプのルンケル比が小さい場合には、製紙適性が向上する他、同じ坪量で紙厚が小さい原紙を得ることができるという利点がある。したがって本発明では、特に好適には、前記晒クラフトパルプ、特には広葉樹晒クラフトパルプのルンケル比を０．９以下、さらには０．８５以下に調整することが好ましい。
【００１５】
ルンケル比は、原料パルプに若年の植林木からなるパルプを用いたり、粘状叩解処理を行って調整することが可能である。
【００１６】
本発明においては、２〜５％の叩解濃度で原料パルプを粘状叩解することが好ましい。原料パルプの叩解濃度が２％未満では、求める内部フィブリル化及び外部フィブリル化が、叩解効果によって充分に進行せず、パルプ繊維のカッティングが生じるため、所定のルンケル比を得難いだけでなく、充分な嵩高さが得られ難くなる場合がある。逆に原料パルプの叩解濃度が５％を超えると、叩解時の消費電力量が多くなり、費用対効果が低下するため好ましくない。原料パルプの最適な叩解濃度は２〜４％であり、叩解時の消費電力は７０〜１００ｋＷ／ｔが好適で、約８０ｋＷ／ｔ近傍で最も嵩が高くなる。したがって、このような叩解条件が、坪量が２３ｇ／ｍ2以下、紙厚が２８μｍ以下、かつ密度が０．８２ｇ／ｃｍ3以下であり、さらに片面のベック平滑度が１０００秒以上、かつもう一方の面のベック平滑度が１００秒以下である本発明の金属合紙を得るのに好適な条件である。
【００１７】
前記粘状叩解処理には、例えば通常のディスクリファイナーを利用することができるが、該ディスクリファイナーはリファイナーの高速回転による遠心力で、一過性の粘状叩解処理が行われることに留まる。これに対して、コニカル型ディスクリファイナーは、リファイナーの高速回転による遠心力で、叩解刃と叩解刃との間の溝で生じる原料の流動渦により、原料パルプ繊維が繰り返し叩解刃で粘状叩解される頻度が増加し、粘状叩解が進行する。したがって、粘状叩解処理にはコニカル型ディスクリファイナーを用いることが好ましい。
【００１８】
特に、刃幅と溝幅とが「刃幅＜溝幅」の関係にあり、従来の刃幅が２．０ｍｍ以上のリファイナーとは異なり、刃幅が１．５ｍｍ以下、さらには１．０ｍｍ以下で、溝幅が１．５ｍｍ以上であり、さらに刃幅の３倍以上の溝深さを有する回転刃及び／又は固定刃を備えたコニカル型ディスクリファイナーを用い、原料の流動渦を多く発生させて叩解処理を施すことにより、ルンケル比を好適に調整することができる。なお、最適な刃幅及び溝幅は、それぞれ１．３ｍｍ及び２．４ｍｍである。このような条件のコニカル型ディスクリファイナーを用いた場合には、高いルンケル比を有する樹種からなる原料パルプであっても、内部フィブリル化が可能となり、このように処理した原料パルプを用いることで、紙厚が小さく極めて軽量であるにも係らず、金属箔との密着性に優れ、紙厚の変動幅が小さく、使用時にシワの発生が少なく再使用性にも優れた、金属箔製品に好適な合紙を容易に得ることができる。
【００１９】
前記原料パルプからなるパルプスラリーには、サイズ剤を内添することが好ましい。該サイズ剤を内添することにより、金属合紙の使用時に吸湿によるシワの発生を充分に抑制することができる。
【００２０】
サイズ剤の種類には特に限定がないが、樹脂分によるピッチ成分の低減を考慮すると、ロジン系サイズ剤に比べて、例えばカチオン性のスチレン−アクリル系ポリマー、スチレンマレイン酸−アクリル系等のカチオン性スチレン系サイズ剤に代表されるスチレン系サイズ剤が、ピッチ成分となる樹脂分が少なく、中性処方においてサイズ性が良好であり、金属合紙の使用時に吸湿によるシワの発生を抑制する効果が大きく、金属合紙の再使用性をより向上させることが可能である点で、特に好ましい。
【００２１】
前記スチレン系サイズ剤としては、例えば、スチレン／アクリル酸共重合体、スチレン／（メタ）アクリル酸共重合体（「（メタ）アクリル酸」は、「アクリル酸及び／又はメタクリル酸」を意味する（以下同様））、スチレン／（メタ）アクリル酸／（メタ）アクリル酸エステル共重合体、スチレン／マレイン酸共重合体、スチレン／マレイン酸半エステル共重合体、スチレン／マレイン酸エステル共重合体等が例示され、これらの中から１種以上を適宜選択して用いることができる。
【００２２】
スチレン系サイズ剤は、原料パルプ中への分散性が高く、サイズ効果の発現も高いので、本発明に用いられる熱ソフトカレンダーとの組み合わせにおいて、均等な紙厚と平坦性とが得られ易くなり、紙厚が小さく極めて軽量であるにも係らず、金属箔との密着性に優れ、紙厚の変動幅が小さく、使用時にシワの発生が少なく再使用性にも優れた、金属箔製品に好適な合紙を容易に得ることができる。
【００２３】
なお、サイズ剤としては、前記スチレン系サイズ剤の他にも、例えば、エチレン／アクリル酸共重合体、イソブチレン／アクリル酸共重合体、ｎ−ブチレン／（メタ）アクリル酸／（メタ）アクリル酸エステル共重合体、プロピレン／マレイン酸共重合体、エチレン／マレイン酸共重合体等のオレフィン系サイズ剤が例示され、これらの中から１種以上を適宜選択して用いることができる。
【００２４】
サイズ剤の配合量は、金属合紙の使用時に吸湿によるシワの発生を抑制する効果を充分に発現させるには、原料パルプ１００質量部に対して０．０５質量部以上、さらには０．１質量部以上であることが好ましい。また、原紙地合への影響やドライヤー剥離性等の操業性、サイズ性能の上限という点から、サイズ剤の配合量は、原料パルプ１００質量部に対して３質量部以下、さらには２質量部以下であることが好ましい。
【００２５】
本発明における金属合紙は、ｐＨが６〜８になるように中性域で抄紙されるため、乾燥時にドライヤー表面に貼り付き易い傾向を示す場合もある。そこで、原料パルプからなるパルプスラリーには、前記サイズ剤の他にも、例えば剥離剤が配合されていてもよい。該剥離剤の種類には特に限定がないが、例えば植物油、鉱物油、界面活性剤等があげられ、これらの中から１種以上を適宜選択して用いることができる。
【００２６】
剥離剤の配合量は、良好な滑り性を発現させるには、原料パルプ１００質量部に対して０．１質量部以上であることが好ましい。また、金属箔との滑り防止のために、剥離剤の配合量は、原料パルプ１００質量部に対して１．０質量部以下であることが好ましい。
【００２７】
さらに原料パルプからなるパルプスラリーには、前記サイズ剤や剥離剤の他にも、例えば澱粉等の紙力増強剤、硫酸バンド等の定着剤、ピッチコントロール剤、消泡剤、染料等の通常原紙に配合される種々の添加剤を、必要に応じて適宜その種類及び量を調整して配合することができる。
【００２８】
前記のごときパルプスラリーを、通常使用される長網抄紙機、丸網抄紙機、ツインワイヤー抄紙機等の抄紙機で適宜抄紙条件を調整して抄造し、ヤンキードライヤー、多筒式ドライヤー等のドライヤーにて乾燥させて原紙を得ることができる。なかでも、使用時にシワの発生やキズ入りを少なくするためには、寸法安定性が良好で表面の平滑性が高いヤンキードライヤーを用いて乾燥させることが好ましい。
【００２９】
なお、剥離剤は、前記のごとくパルプスラリーに配合してもよいが、例えばドライヤーシリンダにスプレー塗布したり、サイズプレスで塗布することにより、原紙の表面に塗工することもできる。
【００３０】
次に、得られた原紙（用紙）を熱ソフトカレンダーに通紙し、用紙に平滑化処理を施す。この平滑化処理を、例えば後述する条件にて行うことにより、紙厚が小さく極めて軽量であるにも係らず、金属箔との密着性に優れ、紙厚の変動幅が小さく、使用時にシワの発生が少なく再使用性にも優れた金属合紙を容易に得ることができる。
【００３１】
本発明において、弾性ロール及び剛性ロールを備えた熱ソフトカレンダーが好適に用いられる。
【００３２】
前記熱ソフトカレンダーとしては、オフタイプ及びオンタイプのいずれも使用することができるが、抄紙から熱ソフトカレンダーによる平坦化処理を一連で行うオンタイプのものが、例えば好適には、ヤンキードライヤーを用いた乾燥処理、スチレン系サイズ剤によるサイズ性の付与、紙厚の変動幅の減少、紙質強度の得易さ、さらには生産性の面で好ましい。
【００３３】
熱ソフトカレンダーには、弾性ロールとして、ウレタン樹脂、エポキシ樹脂、ポリアミド樹脂、フェノール樹脂、ポリアクリレート樹脂等の樹脂ロール、コットン、ナイロン、アスベスト、アラミド繊維等を成型したロール等が、ロールショアーＤ硬度８０以上で好適に使用される。また剛性ロールとして、金属ロール、金属ロールの表面に硬質クロムメッキ等で鏡面処理を施したロール、金属ロールの表面に粗面化処理を施したロール等が適宜使用される。
【００３４】
また、用紙を熱ソフトカレンダーに通紙する際に、例えば以下に示すニップ温度等の条件で、用紙の艶面が弾性ロール側に、非艶面が剛性ロール側になるようにし、艶面を弾性ロールにて、非艶面を剛性ロールにて処理することによって、過度な平坦性の付与や非艶面の過度な凸部発生を抑制し、適当な範囲内で表裏面の平滑化処理を行うことができ、また紙厚の変動幅が非常に小さい金属合紙を得ることができる。
【００３５】
平滑化処理の条件として、ニップ温度を適宜調整することが好ましい。ニップ温度があまりにも低い場合には、金属箔へのキズ入りを防止するための最低限の平滑度が得られないので、７０℃以上、さらには７５℃以上、特に７８℃以上とすることが好ましい。逆にニップ温度があまりにも高い場合には、密度が高くなりクッション性が低下し、金属箔へのキズ入りが発生するので、８８℃以下、さらには８５℃以下、特に８３℃以下とすることが好ましい。
【００３６】
また、ニップ段数は、多段や熱ソフトカレンダーのスタック数を適宜組み合わせることによって調整が可能であるが、本発明の金属合紙の特に好ましい用途である、薄物金属箔用途においては、所望の密度、平坦性、剛度、紙力を得るために、１段とすることが好ましい。ニップ段数１段の熱ソフトカレンダーにより平坦化処理を施すことで、特に用紙表裏面の平滑度の差を設けることができ、金属箔と適度に密着することから、より優れた滑り防止効果が得られる。さらに、金属箔へのキズ入りを防止するために好適な平滑度を得るという点から、ニップ圧は９０ｋｇ／ｃｍ以上、さらには９５ｋｇ／ｃｍ以上であることが好ましい。なお、ニップ圧があまりにも高い場合には、密度が高くなりクッション性が低下することで、金属箔へのキズ入りが発生する恐れがあるので、１５０ｋｇ／ｃｍ以下、さらには１２０ｋｇ／ｃｍ以下であることが好ましい。
【００３７】
また、得られる金属合紙の平滑度をより向上させるためには、前記ニップ温度、ニップ段数、ニップ圧等の調整に加えて、熱ソフトカレンダーに通紙する前の用紙の紙水分を、例えば３．５〜４．５質量％程度に調整することが好ましい。熱ソフトカレンダーに通紙する前の用紙の紙水分が３．５質量％未満では、平坦性を得る効果が低く、静電気を発生しやすい問題が生じ、作業性が低下する恐れがある。逆に熱ソフトカレンダーに通紙する前の用紙の紙水分が４．５質量％を超えると、過度の平滑性が生じ易く、カールの発生や寸法安定性が低下する場合がある。
【００３８】
かくして得られる金属合紙は、ＪＩＳ  Ｐ  ８１２４「坪量測定方法」に記載の方法に準拠して測定した坪量が２３ｇ／ｍ2以下、ＪＩＳ  Ｐ  ８１１８「紙及び板紙−厚さ及び密度の試験方法」に記載の方法に準拠して測定した紙厚が２８μｍ以下、かつ、同ＪＩＳ  Ｐ  ８１１８に準拠して測定した密度が０．８２ｇ／ｃｍ3以下であり、さらに、ＪＩＳ  Ｐ  ８１１９「紙及び板紙−ベック平滑度試験機による平滑度試験方法」に記載の方法に準拠して測定した片面のベック平滑度が１０００秒以上、かつもう一方の面のベック平滑度が１００秒以下である。
【００３９】
このように、本発明の金属合紙は、その坪量、紙厚、密度及び平滑度がいずれも特定範囲内に調整されたものであるので、紙厚が小さく極めて軽量であるにも係らず、金属箔との密着性に優れ、紙厚の変動幅が小さく、使用時にシワの発生が少なく再使用性にも優れた、金属箔製品に好適な金属合紙である。
【００４０】
前記坪量は、従来の金属合紙と比較して、金属箔製品用の合紙として好適に使用し得る程度の軽量化を図るには、ＪＩＳ  Ｐ  ８１２４に準拠して測定して２３ｇ／ｍ2以下、好ましくは２２ｇ／ｍ2以下、さらに好ましくは２１ｇ／ｍ2以下である。なお、該坪量があまりにも小さい場合には、クッション性の低下や、強度不足による断紙が発生するといった問題が生じるため、１４ｇ／ｍ2以上、さらには１６ｇ／ｍ2以上であることが好ましい。坪量が２３ｇ／ｍ2を超えると、紙厚のバラツキが大きくなったり、所望の小さな紙厚を維持することが困難となる。
【００４１】
前記紙厚は、従来の金属合紙と比較して、金属箔製品用の合紙として好適に使用し得る薄さであり、ＪＩＳ  Ｐ  ８１１８に準拠して測定して２８μｍ以下、好ましくは２７μｍ以下、さらに好ましくは２６μｍ以下である。なお、該紙厚があまりにも小さい場合には、強度が低下する恐れがあるので、２０μｍ以上、さらには２２μｍ以上であることが好ましい。紙厚が２８μｍを超えると、紙厚のバラツキが大きくなり、合紙の凹凸により金属箔への打痕が発生し易くなる。
【００４２】
また、本発明の金属合紙について、ＪＩＳ  Ｐ  ８１１８に準拠して幅方向の紙厚を２ｃｍ間隔で４０箇所を測定した際に、隣接する測定点の最大紙厚差（以下、「最大隣接差」ともいう）は３μｍ以下、さらには１〜３μｍ、特に１〜２μｍであることが好ましく、かつ、４０箇所の紙厚の最大値と最小値との差が５μｍ以下、さらには４μｍ以下、特に３μｍ以下であることが好ましい。
【００４３】
前記最大隣接差及び最大値と最小値との差を求める際の、幅方向の紙厚の測定は、紙中のフロックの大きさが約２ｃｍであることから、２ｃｍの間隔で行うことが望ましい。２ｃｍを超える間隔で測定を行うと、紙中の凹凸を捕らえ難く、最大隣接差が小さくなるため、抄紙条件に応じた差異が生じ難い。逆に２ｃｍ未満の間隔で測定を行ったとしても、最大隣接差や最大値と最小値との差が、２ｃｍ間隔で測定した結果と比較して変化がない。したがって、２ｃｍ間隔で測定することで、最小の測定数で、信頼し得る測定値を得ることができる。
【００４４】
なお、紙厚の調整は、前記熱ソフトカレンダーによる手段が主であるものの、原料パルプにルンケル比が０．９以下のクラフトパルプを用いること、熱ソフトカレンダーに通紙する前の用紙の紙水分を３．５〜４．５質量％程度に調整することでも容易に可能である。その結果、紙厚が小さく極めて軽量であるにも係らず、金属箔との密着性に優れ、紙厚の変動幅が小さく、使用時にシワの発生が少なく再使用性にも優れた、金属箔製品に好適な金属合紙を容易に得ることができる。
【００４５】
前記密度は、金属箔製品用の合紙として好適に使用し得る程度の良好なクッション性を得るには、ＪＩＳ  Ｐ  ８１１８に準拠して測定して０．８２ｇ／ｃｍ3以下、好ましくは０．８１ｇ／ｃｍ3以下、さらに好ましくは０．８０ｇ／ｃｍ3以下である。なお、該密度があまりにも小さい場合には、所望の小さな紙厚を維持することが困難であり、また腰が強く曲げ難い合紙となる恐れがあるので、０．７０ｇ／ｍ3以上、さらには０．７２ｇ／ｍ3以上であることが好ましい。密度が０．８２ｇ／ｃｍ3を超えると、クッション性が低下し、金属箔へのキズ入りが発生し易くなる。
【００４６】
前記平滑度は、使用時に金属箔への打痕・キズ入りを防ぐためには、その片面において、ＪＩＳ  Ｐ  ８１１９に準拠して測定したベック平滑度が１０００秒以上、好ましくは１１００秒以上、さらに好ましくは１５００秒以上であり、かつもう一方の面において、ベック平滑度が１００秒以下、好ましくは９０秒以下、さらに好ましくは８０秒以下である。片面のベック平滑度が１０００秒未満の場合、金属箔コイルに合紙を挿入した際、合紙表面の凹凸が金属箔へ転移して打痕となってしまう。また、もう一方の面のベック平滑度が１００秒を超えた場合、挿入時に紙ズレが発生し、金属箔にキズ入りが発生し易くなる。なお、一方の面の平滑度を極端に低くすることは困難であるので、一方の面のベック平滑度は３０秒以上、さらには４０秒以上であることが好ましい。
【００４７】
本発明の金属合紙は、金属箔製品用の合紙として充分な強度が得られ、また紙中に固い無機物が存在すると金属箔へ打痕が発生するため、ＪＩＳ  Ｐ  ８２５１「紙、板紙及びパルプ−灰分試験方法−５２５℃燃焼法」に記載の方法に準拠して測定した紙中灰分が０．５質量％以下、さらには０．３質量％以下であることが好ましい。
【００４８】
本発明の金属合紙は、合紙挿入時の滑り防止という点から、ＪＩＳ  Ｐ  ８１４７「紙及び板紙の摩擦係数試験方法」に記載の方法に準拠して測定した、金属合紙表面同士又は裏面同士で、表裏面の紙の流れ方向（縦方向）の静摩擦係数が、片面で０．４７〜０．５７、もう一方の面で０．３３〜０．４３であることが好ましい。
【００４９】
なお、静摩擦係数の調整は、前記熱ソフトカレンダーによる手段が主であるものの、スチレン系サイズ剤の内添によってより詳細に行うことが容易であり、さらには、原料パルプにルンケル比が０．９以下のクラフトパルプを用いること、熱ソフトカレンダーに通紙する前の用紙の紙水分を３．５〜４．５質量％程度に調整することでも容易に可能である。その結果、紙厚が小さく極めて軽量であるにも係らず、金属箔との密着性に優れ、紙厚の変動幅が小さく、使用時にシワの発生が少なく再使用性にも優れた、金属箔製品に好適な金属合紙を容易に得ることができる。
【００５０】
本発明の金属合紙は、合紙挿入時に静電気による密着を防止するという点から、ＪＩＳ  Ｐ  ８１１１「紙、板紙及びパルプ−調湿及び試験のための標準状態」の記載に準拠した温度２３±１℃及び相対湿度５０±２％の標準状態での、ＪＩＳ  Ｋ  ６９１１「熱硬化性プラスチック一般試験方法」に記載の方法に準拠して測定した体積電気抵抗が１．０×１０12〜１．０×１０14Ω・ｃｍ、さらには1．０×１０13〜５．０×１０13Ω・ｃｍであることが好ましい。
【００５１】
なお、体積電気抵抗の調整には、例えば公知の静電気調整剤を用いることができ、好適にはサイズプレスやドライヤーにおける剥離剤と共に、金属合紙表面に設けることが、紙厚が小さく極めて軽量であるにも係らず、金属箔との密着性に優れ、紙厚の変動幅が小さく、使用時にシワの発生が少なく再使用性にすぐれた、金属箔製品に好適な金属合紙が容易に得られるという点で好ましい。
【００５２】
本発明の金属合紙は、使用時の作業性や合紙挿入時のシワの解消を考慮すると、ＪＩＳ  Ｐ  ８１４３「紙のクラークこわさ試験機によるこわさ試験方法」に記載の方法に準拠して測定した剛度（こわさ）が、縦方向で３．５〜５．５ｃｍ3／１００、さらには３．８〜５．２ｃｍ3／１００で、横方向で２．２〜３．２ｃｍ3／１００、さらには２．５〜３．０ｃｍ3／１００であることが、紙厚が小さく極めて軽量であるにも係らず、金属箔との密着性に優れ、紙厚の変動幅が小さく、使用時にシワの発生が少なく再使用性にも優れた、金属箔製品に好適な金属合紙を容易に得ることができるという点で好ましい。
【００５３】
なお、剛度の調整は、原料パルプにルンケル比が０．９以下のクラフトパルプを用いること、熱ソフトカレンダーによる平坦化処理、スチレン系サイズ剤を組み合わせることで容易に可能である。その結果、紙厚が小さく極めて軽量であるにも係らず、金属箔との密着性に優れ、紙厚の変動幅が小さく、使用時にシワの発生が少なく再使用性にも優れた、金属箔製品に好適な金属合紙を容易に得ることができる。
【００５４】
本発明の金属合紙は、使用時の作業性、再使用性や強度不足による断紙防止を考慮すると、ＪＩＳ  Ｐ  ８１１３「紙及び板紙−引張特性の試験方法−第２部：定速伸張法」に記載の方法に準拠して測定した引張強度が、縦方向で１．１０〜１．５０ｋＮ／ｍ、さらには１．１５〜１．４５ｋＮ／ｍで、横方向で０．７５〜１．１０ｋＮ／ｍ、さらには０．８０〜１．０５ｋＮ／ｍであることが、紙厚が小さく極めて軽量であるにも係らず、金属箔と合紙との密着性に優れ、紙厚の変動幅が小さく、使用時にシワの発生が少なく再使用性にも優れた、金属箔製品に好適な金属合紙を容易に得ることができるという点で好ましい。
【００５５】
なお、引張強度の調整も、原料パルプにルンケル比が０．９以下のクラフトパルプを用いること、熱ソフトカレンダーによる平坦化処理、スチレン系サイズ剤を組み合わせることで容易に可能である。その結果、紙厚が小さく極めて軽量であるにも係らず、金属箔との密着性に優れ、紙厚の変動幅が小さく、使用時にシワの発生が少なく再使用性にも優れた、金属箔製品に好適な金属合紙を容易に得ることができる。
【００５６】
次に、本発明の金属合紙を実施例に基づいてさらに詳細に説明するが、本発明はこれら実施例のみに限定されるものではない。
【００５７】
実施例１〜９及び比較例１〜５（金属合紙の製造）
パルプ、サイズ剤、剥離剤及び紙力増強剤として、各々以下のものを準備した。
（ａ）パルプ
ＬＢＫＰ
（カナディアンスタンダードフリーネス：３００〜４００ｍＬ）
ＮＢＫＰ
（カナディアンスタンダードフリーネス：４００〜５００ｍＬ）
ＰＧＷ
（カナディアンスタンダードフリーネス：１００〜２００ｍＬ）
（ｂ）サイズ剤
・スチレン系サイズ剤（荒川化学工業（株）製、品番：ＮＡサイズ）
・ロジン系サイズ剤（星光ＰＭＣ（株）製、品番：ＡＬ１３０２）
・ＡＫＤサイズ剤（星光ＰＭＣ（株）製、品番：ＡＤ１６２４）
（ｃ）剥離剤
内添鉱物油（星光ＰＭＣ（株）製、品番：ＣＲ  ６１０２）
（ｄ）紙力増強剤
カチオン性澱粉（敷島スターチ（株）製、品番：マーメイドＣ−５０）
【００５８】
表１に示すように、絶乾パルプ１ｔに対して、有効成分でサイズ剤１．８ｋｇ、剥離剤２ｋｇ、紙力増強剤５ｋｇ、ピッチコントロール剤０．５ｋｇ、消泡剤適量及び染料（日本化薬（株）製、商品名：バイオレット  Ｐ  リキッド）適量を添加し、パルプスラリーを調製した。このパルプスラリーを、長網抄紙機を用いて抄紙速度約３５０ｍ／分で抄造し、ヤンキードライヤーにて乾燥処理を施して原紙を得た。
【００５９】
なお、比較例４では、ヤンキードライヤーの代わりに多筒式ドライヤーにて乾燥処理を施した。
【００６０】
【表１】
2010202994.tif 000002
【００６１】
次いで、得られた原紙を、以下に示す弾性ロール及び剛性ロールを備えた熱ソフトカレンダーに一連（オンマシン）で通紙し、表２に示す条件にて、原紙の艶面（表面）が弾性ロール側に、非艶面（裏面）が剛性ロール側に接するようにして平滑化処理を施し、金属合紙を得た。カレンダーに通紙する前の原紙の紙水分を、併せて表２に示す。
【００６２】
なお、比較例１では、原紙に平坦化処理を施さず、比較例２では、弾性ロール及び剛性ロールを備えた熱ソフトカレンダーの代わりに、剛性ロールを２本備えたマシンカレンダーを用いて平滑化処理を行い、比較例４では、弾性ロール／剛性ロールと剛性ロール／弾性ロールとの組み合わせを備えた熱ソフトカレンダーを用いて平滑化処理を行った。
【００６３】
弾性ロール（（株）淀川製鋼所製）
材質：ミラーマット（ＹＣＲ５１００）、硬度：８５ＳＤ、片肉：２５ｍｍ
剛性ロール：（（株）淀川製鋼所製）
材質：合金チルド、硬度：７８ＨＳ
【００６４】
【表２】
2010202994.tif 000003
【００６５】
なお、得られた金属合紙の熱水抽出ｐＨ（ＪＡＰＡＮ  ＴＡＰＰＩ  紙パルプ試験方法  Ｎｏ．４９−２：２０００に準拠して測定）は、６．０〜８．０の範囲であり、塩素イオン濃度（ＪＩＳ  Ｋ  ０１０１に準拠して測定）は、８０ｐｐｍ以下である。
【００６６】
さらに、得られた金属合紙について、各物性及び特性を以下に示す方法にしたがって調べた。その結果を表３〜表５に示す。
【００６７】
なお、市販の金属合紙についても、同様に各物性及び特性を調べた。その結果を比較例６として表３〜表５に示す。
【００６８】
（１）物性
（ａ）坪量
ＪＩＳ  Ｐ  ８１２４に準拠して測定した。
【００６９】
（ｂ）紙厚及び密度
ＪＩＳ  Ｐ  ８１１８に準拠して測定した。
【００７０】
（ｃ）ベック平滑度
ＪＩＳ  Ｐ  ８１１９に準拠して、表裏面のベック平滑度を測定した。
【００７１】
（ｄ）紙中灰分
ＪＩＳ  Ｐ  ８２５１に準拠して測定した。
【００７２】
（ｅ）静摩擦係数
ＪＩＳ  Ｐ  ８１４７に準拠して、金属合紙表面同士又は裏面同士で表裏面の紙の流れ方向（縦方向）の静摩擦係数を測定した。
【００７３】
（ｆ）体積電気抵抗
ＪＩＳ  Ｐ  ８１１１に準拠した温度２３±１℃及び相対湿度５０±２％の標準状態で、ＪＩＳ  Ｋ  ６９１１に準拠して測定した。
【００７４】
（ｇ）剛度（こわさ）
ＪＩＳ  Ｐ  ８１４３に準拠して、縦方向及び横方向の剛度を測定した。
【００７５】
（ｈ）引張強度
ＪＩＳ  Ｐ  ８１１３に準拠して、縦方向及び横方向の引張強度を測定した。
【００７６】
（２）特性
（ア）紙厚の変動幅
金属合紙の幅方向においてＪＩＳ  Ｐ  ８１１８に準拠して２ｃｍ間隔で４０箇所の紙厚を測定し、その変動幅を求めた。
【００７７】
（イ）打痕の有無
ステンレススチール箔（厚み：約３０μｍ）コイルに金属合紙を挿入し、巻き戻した後、ステンレススチール箔への打痕の有無を目視にて観察し、以下の評価基準に基づいて評価した。
（評価基準）
５：２０ｍ2当たりの打痕数が０．５個未満
４：２０ｍ2当たりの打痕数が０．５個以上、１個未満
３：２０ｍ2当たりの打痕数が１個以上、３個未満
２：２０ｍ2当たりの打痕数が３個以上、５個未満
１：２０ｍ2当たりの打痕数が５個以上
なお、評価３〜５であれば、金属箔用の合紙として実使用可能である。
【００７８】
（ウ）挿入時の紙ズレ
走行するステンレススチール箔（厚み：約３０μｍ）コイルに金属合紙を１万ｍ挿入した後、ステンレススチール箔と金属合紙とのズレを測定し、その最大値を以下の評価基準に基づいて評価した。
（評価基準）
５：最大値が０．５ｍｍ未満
４：最大値が０．５ｍｍ以上、１．０ｍｍ未満
３：最大値が１．０ｍｍ以上、１．５ｍｍ未満
２：最大値が１．５ｍｍ以上、２．０ｍｍ未満
１：最大値が２．０ｍｍ以上
なお、評価３〜５であれば、金属箔用の合紙として実使用可能である。
【００７９】
（エ）吸湿によるシワ
走行するステンレススチール箔（厚み：約３０μｍ）コイルに金属合紙を１万ｍ挿入した後、巻き戻して金属合紙を回収し、上巻１０ｍの吸湿によるシワを目視にて観察し、以下の評価基準に基づいて評価した。
（評価基準）
５：吸湿による形状変化が全くない。
４：吸湿により紙の一部に伸縮が見られるが、シワの発生はない。
３：吸湿により紙全体に伸縮が見られるが、シワの発生はない。
２：吸湿により紙の一部にシワが発生している。
１：吸湿により紙全体にシワが発生している。
なお、評価３〜５であれば、金属箔用の合紙として実使用可能である。
【００８０】
【表３】
2010202994.tif 000004
【表４】
2010202994.tif 000005
【表５】
2010202994.tif 000006
【００８１】
表３〜表５に示された結果から、実施例１〜９の金属合紙は、ドライヤーで乾燥した用紙に、熱ソフトカレンダーで平坦化処理を施して製造されたものであるので、通常金属合紙に要求されるｐＨ及び塩素イオン濃度を有するのは勿論のこと、その坪量、紙厚、密度及び平滑度がいずれも特定範囲内に調整されているだけでなく、金属箔製品用の合紙として好適な各種物性を具備していることがわかる。
【００８２】
このように、実施例１〜９の金属合紙は、紙厚が小さく極めて軽量であるにも係らず、紙厚の変動幅が小さく、金属箔への打痕も少なく、金属箔との密着性に優れて挿入時に紙ズレが殆どないうえ、使用時にシワの発生も少ないものである。
【００８３】
これに対して、比較例１〜５の金属合紙は、金属箔用の合紙として好適な坪量、紙厚、密度及び平滑度を具備しておらず、紙厚の変動幅が大きく、金属箔への打痕も多く、挿入時に紙ズレが生じ、使用時にシワも発生してしまうものである。
【００８４】
また市販の金属合紙は、紙厚の変動幅は小さく、金属箔への打痕も少ないものの、挿入時に紙ズレが生じ、使用時にシワも発生してしまうため、通常の金属合紙として使用するには問題がないが、金属箔用の合紙としては不適切である。
【産業上の利用可能性】
【００８５】
本発明の金属合紙は、例えばフレキシブルプリント基盤や、ハードディスクに使用される精密部品といった金属箔製品等の合紙として好適に利用することができる。